(57)【特許請求の範囲】
【請求項１】
透明基板上に配置され、所定形状にパターニングされた透明電極膜と、
少なくとも前記透明電極膜上に位置する隔壁膜と、
前記隔壁膜に形成され、底面に前記透明電極膜が位置する複数の孔と、
各前記孔内にそれぞれ配置された有機膜と、
少なくとも前記有機膜上に配置された上部電極膜とを有し、
前記透明電極膜と前記上部電極膜との間に電圧を印加すると、前記有機膜が発光する有機ＥＬ素子を製造する有機ＥＬ素子の製造方法であって、
前記透明電極膜上に前記隔壁膜を配置し、
前記隔壁膜が有する前記孔底面に露出する前記透明電極膜上に、マスクを介して無機材料膜を形成した後、
含有する溶媒の前記無機材料膜に対する親和性が、前記透明電極膜に対する親和性よりも高い液状の有機材料の液滴を前記孔に向けて噴出し、前記無機材料膜の表面に着弾させて配置し、前記有機膜を形成する有機ＥＬ素子の製造方法。
【請求項２】
前記無機材料膜の厚さが０．５ｎｍ以上５ｎｍ以下である請求項１記載の有機ＥＬ素子の製造方法。
【請求項３】
前記無機材料膜を、前記隔壁膜の前記孔の底面と側面に形成する請求項１又は請求項２のいずれか１項記載の有機ＥＬ素子の製造方法。
【請求項４】
前記有機材料は、ポリエチレンジオキシチオフェンと、ポリアニリンのいずれか一方又は両方を含有する請求項１記載の有機ＥＬ素子の製造方法。
【請求項５】
前記有機材料に含有される前記溶媒は親水性溶媒である請求項１記載の有機ＥＬ素子の製造方法。
【請求項６】
前記親水性溶媒は水とアルコールのいずれか一方又は両方を含有する請求項５記載の有機ＥＬ素子の製造方法。
【請求項７】
前記無機材料膜は、酸化チタンを主成分とする請求項１記載の有機ＥＬ素子の製造方法。
【請求項８】
前記無機材料膜の構成物質を含むターゲットをスパッタリングしてスパッタ粒子を放出させ、前記孔底面に位置する前記透明電極膜の表面に前記スパッタ粒子を付着させて前記無機材料膜を形成する請求項１記載の有機ＥＬ素子の製造方法。
【請求項９】
透明基板上に配置され、所定形状にパターニングされた透明電極膜と、
少なくとも前記透明電極膜上に位置する隔壁膜と、
前記隔壁膜に形成され、底面に前記透明電極膜が位置する複数の孔と、
各前記孔内にそれぞれ配置された有機膜と、
少なくとも前記有機膜上に配置された上部電極膜とを有し、
前記透明電極膜と前記上部電極膜との間に電圧を印加すると、前記有機膜が発光する有機ＥＬ素子であって、
各前記孔内に位置する前記透明電極膜上と、各前記孔の側面には酸化チタンを主成分とする無機材料膜が形成され、
前記無機材料膜の厚さが０．５ｎｍ以上５ｎｍ以下であり、
前記有機膜は、液状の有機材料の液滴が前記無機材料膜の表面に着弾し、乾燥して形成された有機ＥＬ素子。
【請求項１０】
前記有機膜はポリエチレンジオキシチオフェンと、ポリアニリンのいずれか一方又は両方を含有する請求項９記載の有機ＥＬ素子。
【請求項１１】
前記無機材料膜は親水性である請求項９記載の有機ＥＬ素子。
【請求項１２】
前記透明電極膜は疎水性の導電材料を主成分とする請求項１１記載の有機ＥＬ素子。
【請求項１３】
前記疎水性の導電材料はインジウム錫酸化物と、酸化亜鉛と、酸化錫とからなる群より選択されるいずれか１種類の導電材料を含有する請求項１２記載の有機ＥＬ素子。
【発明の詳細な説明】
【技術分野】
【０００１】  本発明は有機ＥＬ素子の技術に関し、特に表示装置に用いられる有機ＥＬ素子と、その製造技術に関する。
【背景技術】
【０００２】  従来より、有機ＥＬ（Ｅｌｅｃｔｒｏ−Ｌｕｍｉｎｅｓｃｅｎｃｅ）素子を用いた表示装置が用いられている。有機ＥＬ素子の製造工程の一例について説明すると、図４（ａ）の符号１１０は有機ＥＬ素子の製造に用いる処理対象基板を示している。【０００３】  処理対象基板１１０は透明基板１１１と、透明基板１１１の表面に形成された透明電極膜１１２と、透明基板１１１の透明電極膜１１２が形成された側の面に配置された隔壁膜１１５とを有しており、隔壁膜１１５には孔１１６が形成され、孔１１６の底面には透明電極膜１１２が露出している。【０００４】  この処理対象基板１１０を用いて有機ＥＬ素子を製造するには、正孔輸送物質が分散された液状の第一の有機材料をインクジェットプリンタのタンクに充填し、該インクジェットプリンタのノズルを孔１１６に向けた状態で、第一の有機材料を噴出し、孔１１６底面の透明電極膜１１２の表面に第一の有機材料の塗布層を形成した後、該塗布層を乾燥して溶媒を蒸発させ、正孔輸送物質を主成分とする第一の有機層１２１を形成する（図４（ｂ））。【０００５】  発光物質が分散された第二の有機材料と、電子輸送物質が分散された第三の有機材料を用意し、上述した第一の有機層１２１と同様にインクジェットプリンタを用いて、発光物質を主成分とする第二の有機層１２２と、電子輸送物質を主成分とする第三の有機層１２３とを形成し、更に、第三の有機層１２３上に上部電極膜１２５を形成すると有機ＥＬ素子１０１が得られる（図４（ｃ））。【０００６】  第一〜第三の有機層１２１〜１２３からなる有機膜１２０は透明電極膜１１２と上部電極膜１２５とで挟まれた状態になっており、透明電極膜１１２と上部電極膜１２５にそれぞれ正電圧と負電圧を印加すると、第一の有機層１２１に正孔が注入され、第三の有機層１２３に電子が注入される。【０００７】  第一〜第三の有機層１２１〜１２３は正孔輸送物質と、発光物質と、電子輸送物質とをそれぞれ主成分とするので、正孔は第一の有機層１２１から第二の有機層１２２に運ばれ、電子は第三の有機層１２３から第二の有機層１２２へ運ばれ、第二の有機層１２２で成功と電子が結合すると、第二の有機層１２２が発光する。【０００８】  第二の有機層１２２から放出される光のうち、透明電極膜１１２側へ放出される光は透明電極膜１１２と透明基板１１１とを透過して有機ＥＬ素子１０１の外部に放出される。【０００９】  上述したように、インクジェットプリンタを用いれば、所望の位置にだけ第一〜第三の有機材料を塗布できるので、第一〜第三の有機材料が無駄にすることなく、効率良く第一〜第三の有機層１２１〜１２３を形成することができる。【００１０】  しかしながら、一般に第一の有機材料に用いられる溶媒と、透明電極膜１１２との親和性は低く、第一の有機材料を孔１１６内部に配置した時には第一の有機材料が透明電極膜１１２表面で広がらず、滴状になってしまい、図４（ｂ）に示すように、孔１１６底面の中央部分では第一の有機層１２１の膜厚が厚くなり、孔１１６の側面近傍では膜厚が薄くなり、第一の有機層１２１の膜厚が不均一になってしまう。【００１１】  その状態で、第二の有機材料を第一の有機層１２１表面に塗布���、第二の有機層１２２を形成すると、第二の有機層１２２の膜厚も不均一になってしまう。第二の有機層１２２のように、発光物質を含有する層の膜厚が不均一になると、有機膜１２０内での発光量や発光色が安定せず、不均一になり、発光効率が低下することになる。【００１２】  このような問題を解決するために、透明電極膜１１２の表面に予め親水性有機薄膜を形成した後、第一の有機材料を塗布する方法が公知である（例えば特許文献１を参照）。しかしながら、この方法では有機ガスの雰囲気にガラス基板を長時間置くことで親水性有機薄膜を形成するため、製造時間が長くなってしまう。また、親水性有機薄膜の第一の有機材料に対する親和性も十分ではなかった。
【特許文献１】特開２００２−２３７３８３号公報
【発明の開示】
【発明が解決しようとする課題】
【００１３】  本発明は上記従来技術の不都合を解決するために創作されたものであり、その目的は、発光効率の高い有機ＥＬ素子を提供することにある。
【課題を解決するための手段】
【００１４】
上記課題を解決するために本発明は、透明基板上に配置され、所定形状にパターニングされた透明電極膜と、少なくとも前記透明電極膜上に位置する隔壁膜と、前記隔壁膜に形成され、底面に前記透明電極膜が位置する複数の孔と、各前記孔内にそれぞれ配置された有機膜と、少なくとも前記有機膜上に配置された上部電極膜とを有し、前記透明電極膜と前記上部電極膜との間に電圧を印加すると、前記有機膜が発光する有機ＥＬ素子を製造する有機ＥＬ素子の製造方法であって、前記透明電極膜上に前記隔壁膜を配置し、前記隔壁膜が有する前記孔底面に露出する前記透明電極膜上に、マスクを介して無機材料膜を形成した後、含有する溶媒の前記無機材料膜に対する親和性が、前記透明電極膜に対する親和性よりも高い液状の有機材料の液滴を前記孔に向けて噴出し、前記無機材料膜の表面に着弾させて配置し、前記有機膜を形成する有機ＥＬ素子の製造方法である。
本発明は有機ＥＬ素子の製造方法であって、前記無機材料膜の厚さが０．５ｎｍ以上５ｎｍ以下である有機ＥＬ素子の製造方法である。
本発明は有機ＥＬ素子の製造方法であって、前記無機材料膜を、前記隔壁膜の前記孔の底面と側面に形成する有機ＥＬ素子の製造方法である。
本発明は有機ＥＬ素子の製造方法であって、前記有機材料は、ポリエチレンジオキシチオフェンと、ポリアニリンのいずれか一方又は両方を含有する有機ＥＬ素子の製造方法である。
本発明は有機ＥＬ素子の製造方法であって、前記有機材料に含有される前記溶媒は親水性溶媒である有機ＥＬ素子の製造方法である。
本発明は有機ＥＬ素子の製造方法であって、前記親水性溶媒は水とアルコールのいずれか一方又は両方を含有する有機ＥＬ素子の製造方法である。
本発明は有機ＥＬ素子の製造方法であって、前記無機材料膜は、酸化チタンを主成分とする有機ＥＬ素子の製造方法である。
本発明は有機ＥＬ素子の製造方法であって、前記無機材料膜の構成物質を含むターゲットをスパッタリングしてスパッタ粒子を放出させ、前記孔底面に位置する前記透明電極膜の表面に前記スパッタ粒子を付着させて前記無機材料膜を形成する有機ＥＬ素子の製造方法である。
本発明は有機ＥＬ素子であって、透明基板上に配置され、所定形状にパターニングされた透明電極膜と、少なくとも前記透明電極膜上に位置する隔壁膜と、前記隔壁膜に形成され、底面に前記透明電極膜が位置する複数の孔と、各前記孔内にそれぞれ配置された有機膜と、少なくとも前記有機膜上に配置された上部電極膜とを有し、前記透明電極膜と前記上部電極膜との間に電圧を印加すると、前記有機膜が発光する有機ＥＬ素子であって、各前記孔内に位置する前記透明電極膜上と、各前記孔の側面には酸化チタンを主成分とする無機材料膜が形成され、前記無機材料膜の厚さが０．５ｎｍ以上５ｎｍ以下であり、前記有機膜は、液状の有機材料の液滴が前記無機材料膜の表面に着弾し、乾燥して形成された有機ＥＬ素子である。
本発明は有機ＥＬ素子であって、前記有機膜はポリエチレンジオキシチオフェンと、ポリアニリンのいずれか一方又は両方を含有する有機ＥＬ素子である。
本発明は有機ＥＬ素子であって、前記無機材料膜は親水性である有機ＥＬ素子である。
本発明は有機ＥＬ素子であって、前記透明電極膜は疎水性の導電材料を主成分とする有機ＥＬ素子である。
本発明は有機ＥＬ素子であって、前記疎水性の導電材料はインジウム錫酸化物と、酸化亜鉛と、酸化錫とからなる群より選択されるいずれか１種類の導電材料を含有する有機ＥＬ素子である。
【発明の効果】
【００１５】  本発明によれば、孔の底面に位置する透明電極膜の表面には、有機材料の溶媒に対する親和性の高い無機材料膜が形成されているので、孔内部に有機材料を配置した場合に、有機材料が無機材料膜の表面に広がり、膜厚均一な有機層が形成される。この有機層表面に新たな有機材料を配置する場合にも、新たな有機材料は膜厚均一な有機層の表面に配置されるため、その塗布層の膜厚も均一になる。従って、透明電極膜上には膜厚均一な有機層が積層され、複数の有機層を有する有機膜が形成される。発光物質が含有された有機層の膜厚が均一な場合には、有機膜に電圧を印加すると、発光量や発光色は安定し、発光効率が高くなる。無機材料膜をスパッタリングにより形成すれば、成膜時間が短いだけではなく、膜厚のコントロールも容易であり、また、成膜された無機材料膜と透明電極膜との密着性も高い。
【図面の簡単な説明】
【００１６】［図１］（ａ）〜（ｄ）：本発明の有機ＥＬ素子の製造工程の前半を説明する断面図
［図２］（ａ）〜（ｄ）：本発明の有機ＥＬ素子の製造工程の後半を説明する断面図
［図３］本発明の有機ＥＬ素子の製造工程の他の例を説明する断面図
［図４］（ａ）〜（ｃ）：従来技術の有機ＥＬ素子の製造工程を説明する断面図
【符号の説明】
【００１７】  １、３……有機ＥＬ素子  １１……基板  １２……透明電極膜  １４、３４……無機材料膜  １５……隔壁膜  １６……孔  ２０……有機膜  ２１…第一の有機層  ２２……第二の有機層  ２３……第三の有機層
【発明を実施するための最良の形態】
【００１８】  本発明の有機ＥＬ素子の製造工程の一例について説明する。図１（ａ）の符号１０は有機ＥＬ素子の製造に用いられる処理対象基板を示しており、この処理対象基板１０は透明基板１１を有している。【００１９】  透明基板１１の表面には互いに絶縁された細長の透明電極膜１２が複数本延設されており、透明基板１１の透明電極膜１２が配置された側の面には隔壁膜１５が形成されている。【００２０】  隔壁膜１５は複数の孔１６を有しており、各透明電極膜１２上には孔１６が複数個ずつ配置されている。各孔１６は絶縁性樹脂膜である絶縁膜がエッチングされて形成されており、各孔１６の底面には透明電極膜１２が露出している。【００２１】  この処理対象基板１０を用いて有機ＥＬ素子を製造するには、チタンからなるターゲットが配置され、予め真空雰囲気が形成されたスパッタ装置の真空槽内部に処理対象基板１０を搬入し、処理対象基板１０の隔壁膜１５が形成された側の面をターゲットに向けて配置する。【００２２】  図１（ｂ）は処理対象基板１０がターゲット５に向けて配置された状態を示しており、その状態では隔壁膜１５上にはマスク１８が配置されている。マスク１８は孔１６上の位置に開口を有しており、開口の内部には孔１６底面に位置する透明電極膜１２が露出しているが、隔壁膜１５の表面はマスク１８で覆われている。【００２３】  従って、真空槽内部を真空排気しながら、Ｏ２ガスからなる反応ガスを導入し、ターゲット５をスパッタリングすると、マスク１８で覆われた部分にはスパッタ粒子は到達しないが、マスク１８の開口を通過したスパッタ粒子は孔１６の底面に露出する透明電極膜１２に到達し、反応ガスと反応して酸化チタン（ＴｉＯ２）からなる無機材料膜１４が形成される（図１（ｃ））。【００２４】  無機材料膜１４を構成する酸化チタン膜の膜厚は特に限定されるものではないが、設定膜厚が５Å以下であると膜厚を均一に形成することが非常に困難であり、また膜厚が５０Åを超えるとＨＯＬＥ（正孔）の移動が阻害されるので、その膜厚は０．５ｎｍ以上５ｎｍ以下（５Å以上５０Å以下）であることが好ましい。【００２５】  次に、水からなる第一の溶媒に正孔輸送物質からなる第一の有機化合物が分散された液状の第一の有機材料を、不図示のインクジェットプリンタのタンクに充填し、該インクジェットプリンタのノズルを、真空槽から取り出した処理対象基板１０の孔１６上の位置で静止させ、ノズルから第一の有機材料を噴出させると、第一の有機材料の液滴が孔１６内部に着弾し、第一の有機材料が無機材料膜１４の表面に配置される。【００２６】  一般に、正孔輸送物質を分散させる溶媒（第一の溶媒）にはエタノール、メタノールのようなアルコール類や、水が用いられている。隔壁膜１５はポリイミド樹脂のような絶縁性材料で構成されており、その表面は予めプラズマに晒されることで、上述した第一の溶媒に対する親和性が低くなっているので、第一の有機材料が噴出される時にノズルの位置がずれ、孔１６の外側で隔壁膜１５表面に着弾したとしても、第一の有機材料は隔壁膜１５表面で広がらず滴状になる。【００２７】  酸化チタンからなる無機材料膜１４の第一の溶媒に対する親和性は、隔壁膜１５表面���第一の溶媒に対する親和性に比べて非常に高く、従って第一の有機材料の着弾位置が孔１６の近傍であれば、滴状になった第一の有機材料は無機材料膜１４に引き寄せられて孔１６内部に移動し、結局、第一の有機材料は無機材料膜１４の表面に配置されることになる。【００２８】  透明電極膜１２はＩＴＯ（インジウム・錫酸化物）のような透明導電材料からなり、このような透明電極膜１２の第一の溶媒に対する親和性は、無機材料膜１４に比べて非常に低いので、透明電極膜１２表面に第一の有機材料が直接配置されると弾かれてしまうが、第一の有機材料が無機材料膜１４表面に配置されると、弾かれずに広がり、膜厚均一な塗布層が形成される。
次いで全体を加熱乾燥し、塗布層から余分な第一の溶媒を除去すれば、第一の有機化合物を主成分とし、膜厚が均一な第一の有機層２１が形成される（図１（ｄ））。【００２９】  次に、発光物質からなる第二の有機化合物が、第二の溶媒に分散された液状の第二の有機材料を、インクジェットプリンタのタンクに充填し、該インクジェットプリンタのノズルを孔１６上で静止させ、ノズルから第二の有機材料を噴出させると、第二の有機材料の液滴が孔１６の内部に着弾し、第二の有機材料が第一の有機層２１表面に配置される。【００３０】  上述したように、第一の有機層２１の膜厚は均一であり、その表面は平坦になっているので、第二の有機材料が第一の有機層２１の表面に配置されると、膜厚均一な塗布層が形成される。次いで全体を加熱乾燥して、該塗布層から余分な第二の溶媒を除去すれば、第二の有機化合物を主成分とし、膜厚均一な第二の有機層２２が形成される（図２（ａ））。【００３１】  次に、電子輸送物質からなる第三の有機化合物が第三の溶媒に分散された液状の第三の有機材料をインクジェットプリンタのタンクに充填し、該インクジェットプリンタのノズルを孔１６上で静止させ、ノズルから第三の有機材料を噴出させると、第三の有機材料の液滴が孔１６の内部に着弾し、第三の有機材料が第二の有機層２２の表面に配置され、塗布層が形成される。次いで、全体を加熱乾燥して、第三の有機材料の塗布層から余分な第三の溶媒を除去すると、第三の有機層２３が形成される（図２（ｂ））。【００３２】  図２（ｂ）の符号２０は孔１６の内部に形成された第一〜第三の有機層２１〜２３からなる有機膜を示している。次に、有機膜２０が形成された状態の処理対象基板１０を、予め真空雰囲気が形成された蒸着装置の真空槽内部に搬入し、隔壁膜１５側の面を真空槽内部の蒸着源に向けた状態で配置し、図２（ｃ）に示すように隔壁膜１５上に電極用マスク２８を配置する。【００３３】  電極用マスク２８は細長の開口を複数有している。電極用マスク２８が隔壁膜１５上に配置された状態では、各開口が透明電極膜１２と孔１６上の位置で交差するようにされており、従って各開口の内部には隔壁膜１５の表面と、有機膜２０の表面が露出している。【００３４】  この状態で、蒸着源から電極材料の蒸気を放出させると、開口を通過した蒸気が、隔壁膜１５表面の開口内に露出する部分と有機膜２０の表面に付着し、孔１６上の位置で透明電極膜１２と交差する細長の上部電極膜が、開口と同じ数形成される。【００３５】  図２（ｄ）の符号１は上部電極膜２５が形成された状態の有機ＥＬ素子を示している。ここでは、各透明電極膜１２は直線状に形成され、互いに所定間隔を空けて平行に配置されており、各上部電極膜２５も直線状に形成されされ、透明電極膜１２と直交するようにそれぞれ交差しているので、同じ透明電極膜１２上に形成された複数の有機膜２０には、それぞれ異なる上部電極膜２５が密着した状態になっている。【００３６】  従って、透明電極膜１２と上部電極膜２５とを選択して正電圧と負電圧をそれぞれ印加すると、選択された透明電極膜１２上の有機膜２０のうち、選択された上部電極膜２５と密着する有機膜２０に電子が注入される。【００３��】  有機膜２０は第三の有機層２３が形成された側の面が上部電極膜２５と密着しており、第三の有機層２３は電子輸送物質からなる第三の有機化合物を含有するので、上部電極膜２５から注入された電子は第三の有機層２３から第二の有機層２２へ輸送される。
他方、透明電極膜１２は無機材料膜１４に密着されているので、無機材料膜１４には正孔が注入される。【００３８】  ここでは、第一の有機化合物は正孔輸送物質であるＰＥＤＯＴ（ｐｏｌｙ（ｅｔｈｙｌｅｎｅｄｉｏｘｙ）ｔｈｉｏｐｈｅｎｅ、ポリエチレンジオキシチオフェン）で構成されており、ＰＥＤＯＴを用いた場合の第一の有機層２１の仕事関数は５．０ｅＶである。また、ＩＴＯからなる透明電極膜１２の仕事関数は４．８ｅＶである。これに対し、酸化チタンからなる無機材料膜１４の仕事関数は４．８ｅＶと５．０ｅＶの間にあるので、無機材料膜１４に注入された正孔は第一の有機層２１に輸送され、更に、第一の有機層２１中のＰＥＤＯＴに輸送されて第二の有機層２２に注入される。【００３９】  第二の有機層２２は発光物質からなる第二の有機化合物を主成分とするので、第二の有機層２２に注入された電子と正孔が結合すると、発光物質が励起し、第二の有機層２２が発光する。上述したように、本発明では第二の有機層２２の膜厚が均一になっているので、第二の有機層２２内で抵抗差が生じず、第二の有機層２２が均一に発光する。【００４０】  無機材料膜１４の膜厚は透光性を有する程度に薄くなっているので、第二の有機層２２から放出される光のうち、無機材料膜１４側に放出される光は、第一の有機層２１と、無機材料膜１４と、透明電極膜１２と、透明基板１１とを通って有機ＥＬ素子１の外部に放出される。【００４１】  上述したように、この有機ＥＬ素子１では、選択された透明電極膜１２上に位置する有機膜２０のうち、選択された上部電極膜２５と密着する有機膜２０だけに電圧が印加されて光が放出されるので、上部電極膜２５と透明電極膜１２を選択することで、所望の有機膜２０だけを発光させ、文字や図のような画像情報を表示することができる。【００４２】  有機膜２０に色素を添加すれば、有機ＥＬ素子から放出される光を色素の色に着色することができる。例えば、３つ以上の有機膜２０を１組の発光単位とし、発光単位を構成する各有機膜２０に赤、緑、青等の異なる色の色素を含有させ、各発光単位を１つの画素として発光させれば、画像情報をカラー表示することもできる。【００４３】  複数の有機層２１〜２３からなる有機膜２０に色素を添加させる場合には、色素を添加する有機層２１〜２３は特に限定されるものではないが、発光物質を含有する有機層２２よりも無機材料膜１４側の有機層２２、２１に添加することが好ましく、それらの中でも発光物質を含有する有機層２２に添加することがより好ましい。【００４４】  以上は、孔１６の底面に露出する透明電極膜１２表面だけに無機材料膜１４を形成する場合について説明したが、本発明はこれに限定されるものではない。
図３の符号３は本発明の他の例の有機ＥＬ素子を示している。この有機ＥＬ素子３では、無機材料膜３４がスパッタリングによって、孔１６の側面と、孔１６の底面に連続して形成されている。【００４５】  この有機ＥＬ素子３においても、第一の有機材料は孔１６の内部の位置で無機材料膜３４の表面に配置されるので、第一の有機層２１は膜厚均一になり、従って、第一の有機層２１表面に形成される第二の有機層２２の膜厚も均一になる。【００４６】  以上は、有機膜２０が第一〜第三の有機層２１〜２３を有する場合について説明したが本発明はこれに限定されるものではなく、有機膜が少なくとも正孔輸送物質と、発光物質とを有しているのであれば、２層以下の有機層で１つの有機膜を構成してもよく、また、４層以上の有機層で１つの有機膜を構成することもできる。正孔輸送物質と、発光物質は別々の有機層に含有させてもよいし、同じ有機層に含有させてもよい。【００４７】  透明電極膜１２と無機材料膜１４の間と、有機膜２０と上部電極膜２５との間のいずれか一方又は両方にバッファ層のような他の層を設けてもよい。正孔輸送物質はＰＥＤＯＴからなるものに限定されず、ＰＥＤＯＴ／ＰＳＳ（ｐｏｌｙ（ｓｔｙｒｅｎｅｓｕｌｆｏｎａｔｅ））、ＰＡＮＩ（ｐｏｌｙａｎｉｌｉｎｅ、ポリアニリン）等も用いることができる。【００４８】  第一の有機化合物を分散する溶媒（第一の溶媒）も水に限定されるものではなく、無機材料膜１４に対する親和性が、透明電極膜１２よりも高いものであれば、メタノール、エタノール、ブタノール等のアルコール類を用いることが可能であり、またそれらの溶媒を２種類以上混合して用いることもできる。
アルコールは親水性溶媒であるので、アルコール又は水を有する第一の溶媒は、親水性溶媒である。従って、無機材料膜１４の主成分に親水性の無機材料を用い、透明電極膜の主成分に疎水性の導電材料を用いれば、上記第一の溶媒の無機材料膜１４に対する親和性が、透明電極膜１２よりも高くなる。
尚、本発明に用いる第一の溶媒はアルコールや水に限定されず、第一の有機化合物を化学的に変性させないものであれば、他の親水性溶媒を用いることができる。
また、正孔輸送物質のような第一の有機化合物と一緒に、色素や分散剤や緩衝剤等の添加剤を溶媒に分散させることもできる。【００４９】  本発明に用いる発光物質は特に限定されるものではなく、ポリパラフェニレンビニレン及びその誘導体やポリナフチレンビニレン、ポリアルキルチオフェン等種々の発光物質を用いることができる。【００５０】  電子輸送物質としては、Ａｌｑ（トリス（８−キノリノラト）アルミニウム（ＩＩＩ）錯体）や、シロール誘導体、亜鉛のベンゾチアゾール錯体等種々のものを用いることができる。また、発光物質や電子輸送物質を分散させる溶媒（第二、第三の溶媒）も特に限定されるものではなく、水、キシレン、エタノール、メタノール等種々の溶媒を用いることが可能である。これらの溶媒は単独で用いても良いし、２種類以上を混合して用いてもよい。また、発光物質や電子輸送物質を溶媒に分散させた液状の有機材料に、分散剤、緩衝剤、色素等の添加物を添加することもできる。【００５１】  透明電極膜１２を構成する物質もＩＴＯに限定されず、透光性が高く、かつ導電性を有するものであれば、酸化亜鉛や酸化錫等他の導電材料を透明電極膜１２の主成分として用いることが可能であり、またこれらの導電材料を２種類以上一緒に用いることもできる。ＩＴＯと、酸化亜鉛と、酸化錫は疎水性の導電材料であり、疎水性の導電材料を主成分とする透明電極膜１２上に、上記親水性の無機材料膜を配置すれば、親水性溶媒を含有する有機材料が弾かれずに無機材料膜１４上に塗布される。【００５２】  上部電極膜２５を構成する導電材料も特に限定されるものではなく、マグネシウム合金、アルミニウム合金、金属カルシウム等種々の導電材料を用いることが可能である。上部電極膜の成膜法も真空蒸着法に限定されず、イオンプレーティング法、イオン化蒸着法、スパッタ法等他の成膜方法で成膜することもできる。【００５３】  隔壁膜１５を構成する樹脂材料はポリイミド樹脂に限定されるものではなく、エポキシ樹脂等他の樹脂材料を用いることもできる。また、隔壁膜１５を構成する材料は樹脂材料に限定されず、シリコン等無機材料も用いることが可能であるが、絶縁性材料を用いることが好ましい。また、絶縁材料からなる絶縁層を２種類以上積層し、１つの隔壁膜を形成してもよい。【００５４】  以上は、透明電極膜１２と上部電極膜２５の両方をそれぞれ複数本ずつ形成する場合について説明したが本発明はこれに限定されるものでははい。透明電極膜１２と上部電極膜２５のうち、いずれか一方の電極膜を大面積に成膜し、他方の電極膜を複数個に分割し、分割された各電極膜に個別に電圧を印加できるようなトランジスタ等の電気手段をそれぞれ設ければ、電圧を印加する電極膜を選択することで、所望の有機膜だけを発光させることができる。
【図１】
0004964591.tif 000002
【図２】
0004964591.tif 000003
【図３】
0004964591.tif 000004
【図４】
0004964591.tif 000005